(57)【要約】【課題】衝撃特性に優れた部材用として用いることのできる鋼管を提供する。【解決手段】圧延鋼板が有するヤング率には異方性が認められる。ヤング率が最大となる方向は圧延方向とは異なる方向である。ヤング率が最大となる方向の近傍であれば、ヤング率を２１５ＧＰａ以上とすることが可能である。圧延鋼板１１の圧延方向１８に対して任意の角度で鋼板１２を斜めに切出し、その鋼板１２の切出し方向１４が鋼管１の管軸方向４と一致するようにロールベンドまたはプレス成形により管状に成形した鋼管は、管軸方向４のヤング率が２１５ＧＰａ以上である耐軸圧潰部材用鋼管とすることができる。また、円周方向５のヤング率が２１５ＧＰａ以上である、鋼管の横方向から衝撃曲げ荷重を受ける部材用鋼管とすることができる。【選択図】  図３
2004330242.tif 000002
【特許請求の範囲】
【請求項１】
管軸方向のヤング率が２１５ＧＰａ以上であることを特徴とする鋼管。
【請求項２】
耐軸圧潰部材用鋼管であることを特徴とする請求項１に記載の鋼管。
【請求項３】
円周方向のヤング率が２１５ＧＰａ以上であることを特徴とする鋼管。
【請求項４】
鋼管の横方向から衝撃曲げ荷重を受ける部材であることを特徴とする請求項３に記載の鋼管。
【請求項５】
圧延鋼板を用いてなる溶接鋼管であり、溶接部が鋼管の管軸方向に平行あるいは略平行であることを特徴とする請求項１乃至４のいずれかに記載の鋼管。
【請求項６】
鋼管を構成する圧延鋼板の圧延方向は鋼管の管軸方向に対して斜めであることを特徴とする請求項５に記載の鋼管。
【請求項７】
圧延鋼板の圧延方向に対して任意の角度で鋼板を斜めに切出し、その鋼板の切出し方向が鋼管の管軸方向と一致するようにロールベンドまたはプレス成形により管状に成形することを特徴とする請求項６に記載の鋼管の製造方法。
【発明の詳細な説明】
【０００１】
【発明の属する技術分野】
本発明は、剛性に優れた鋼管及びその製造方法に関するものであり、特に耐軸圧潰部材用鋼管あるいは鋼管の横方向から衝撃曲げ荷重を受ける部材用鋼管であって剛性に優れた鋼管に関するものである。
【０００２】
【従来の技術】
自動車の車体を構成する各鋼部材は、衝突安全性を確保するために高い剛性強度が要求される。一方、自動車の燃費改善のため、あるいは走行性能の向上のためには、車体の軽量化が必要とされる。部材の剛性を向上するためには、部材を構成する素材の厚肉化が有効であるが、逆に軽量化のためには部材の薄肉化が必要である。
【０００３】
自動車の衝突安全性の更なる向上と車体軽量化の両立をはかるために、車体構造ならびに新材料の研究・開発が進められている。衝突安全の観点からみた車体の構造要件では、客室は変形を最小限に止めて乗員の生存空間を確保する強固な構造とされ、客室以外は変形により効率よく衝突エネルギを吸収する構造とされる。そこで、車体構造部材のなかでも、エネルギ吸収部材としての役割を兼ねたフロントサイドメンバなどの鋼部材については、エネルギ吸収特性の最適化を図ることによって衝撃特性を向上することが重要となる。従来は、素材の高強度化や部材形状の工夫によって、剛性の向上と軽量化との両立がなされてきた。
【０００４】
ハイドロフォーム技術は複雑形状部品の一体化と高精度化が可能なことから、自動車の軽量化およびコストダウンが可能な新車体構造実現の技術として期待されている。このような背景のもと鋼管を素材とし、ハイドロフォームにより成形した足廻り部品およびボディー部品の適用が増加しつつある。ハイドロフォームは軸力＋内圧を高精度に制御することにより複雑形状部品の一体化と高精度化が可能な技術である。
【０００５】
自動車の車体を構成する各鋼部材のうちの特に剛性強度を要求される部材、自動車以外の用途において同じく剛性強度を要求される部材の中には、鋼管が用いられる場合が多い。また、鋼管を素材として上記ハイドロフォーム加工によって部材の最終形状を形成することも多い。
【０００６】
【発明が解決しようとする課題】
材料の高強度化及び形状の最適化により、上記のように衝突安全性の向上と部材の軽量化との両立が図られているが、さらなる衝突安全性の向上と部材の軽量化とが求められている。本発明は、より一層衝撃特性に優れた部材用として用いることのできる鋼管を提供することを目的とする。
【０００７】
【課題を解決するための手段】
圧延鋼板が有する材質のうちには、異方性を有するものがある。また、自動車の車体を構成する部材は、衝撃を受ける方向が特定の方向に限定されるものが多い。材質の異方性と衝撃を受ける方向とをうまく組み合わせることにより、従来と同じ材質、同じ形状の鋼管であっても、衝撃特性を向上させることが可能となることがある。本発明は以上の知見に基づいてなされたものであり、その要旨とするところは以下の通りである。
【０００８】
（１）管軸方向４のヤング率が２１５ＧＰａ以上であることを特徴とする鋼管。
（２）耐軸圧潰部材用鋼管であることを特徴とする上記（１）に記載の鋼管。
（３）円周方向５のヤング率が２１５ＧＰａ以上であることを特徴とする鋼管。
（４）鋼管の横方向から衝撃曲げ荷重を受ける部材であることを特徴とする上記（３）に記載の鋼管。
（５）圧延鋼板１１を用いてなる溶接鋼管であり、溶接部が鋼管の管軸方向に平行あるいは略平行であることを特徴とする上記（１）乃至（４）のいずれかに記載の鋼管。
（６）鋼管を構成する圧延鋼板１１の圧延方向１８は鋼管の管軸方向４に対して斜めであることを特徴とする上記（５）に記載の鋼管。
（７）圧延鋼板１１の圧延方向１８に対して任意の角度で鋼板１２を斜めに切出し、その鋼板１２の切出し方向１４が鋼管１の管軸方向４と一致するようにロールベンドまたはプレス成形により管状に成形することを特徴とする上記（６）に記載の鋼管の製造方法。
【０００９】
【発明の実施の形態】
圧延鋼板が有するヤング率には異方性が認められる。図２は、圧延方向を０°として、圧延方向からの角度θを横軸に取り、角度θとヤング率との関係について例示したものである。図２に示す例において、ヤング率が最大となる角度θはθ＝０°の圧延方向とは異なる方向であり、θ＝４５〜６０°の方向である。ヤング率が最大となる方向の近傍であれば、ヤング率を２１５ＧＰａ以上とすることが可能である。ヤング率が最大となる角度θは圧延鋼板の材質や製造方法によって異なるが、通常は圧延方向（θ＝０°）以外の方向においてヤング率が最大となる。そのため、圧延方向のヤング率を２１５ＧＰａ以上とすることができない。
【００１０】
鋼管１あるいは鋼管１を素材とした鋼部材が衝撃を受ける方向３としては、第１に鋼管１の管軸方向４に衝撃を受ける部材がある（図１（ａ））。フロントサイドメンバー等が該当する。このような用途に用いられる鋼管は、耐軸圧潰部材用鋼管と呼ばれる。このような部材については、鋼管の管軸方向４の剛性を高めることによって衝撃特性を向上することができる。本発明においては、鋼管の管軸方向４のヤング率を２１５ＧＰａ以上とすることにより、管軸方向の剛性を向上し、これによって衝撃特性が改善することを見いだした。
【００１１】
鋼管１あるいは鋼管を素材とした鋼部材が衝撃を受ける方向３としては、第２に鋼管の横方向、即ち管軸方向４に直角の方向から衝撃曲げ荷重を受ける部材がある（図１（ｂ））。ドアーガードバー、センターピラー等が該当する。このような部材については、衝撃を受けると鋼管に衝撃曲げが生じるので、鋼管の円周方向５の剛性を高めることによって衝撃特性を向上することができる。本発明においては、鋼管の円周方向５のヤング率を２１５ＧＰａ以上とすることにより、円周方向５の剛性を向上し、これによって衝撃特性が改善することを見いだした。
【００１２】
圧延鋼板を素材として鋼管を製造するに際し、従来は圧延鋼板の圧延方向と鋼管の管軸方向が一致するように製造されていた。圧延鋼板を用いてなる溶接鋼管であり、溶接部が鋼管の管軸方向に平行あるいは略平行であるような鋼管、例えば電縫鋼管であれば、圧延方向に平行に切り出された帯鋼を用い、圧延方向と直角の方向において曲げ加工を行い、帯鋼の突き合せ部を溶接することによって製造される。このような従来の鋼管においては、鋼管の管軸方向が圧延方向と一致しているので、管軸方向のヤング率を２１５ＧＰａ以上とすることはできず、耐軸圧潰部材用鋼管として衝撃特性の向上を図ることができない。また、円周方向のヤング率も２１５ＧＰａ以上とすることができず、鋼管の横方向から衝撃曲げ荷重を受ける部材における衝撃特性の向上も図ることができない。
【００１３】
上述の通り、圧延鋼板１１の圧延方向１８のヤング率は低い値であるのに対し、圧延方向に対して斜めの方向のヤング率が高い値を有し、その方向でヤング率を２１５ＧＰａ以上とすることができる。本発明においては、図３に示すように圧延鋼板１１から鋼管１の素材である鋼板１２を切り出すに際し、圧延方向とは斜めの方向に鋼板１２を切り出す。次いで切り出した鋼板１２を曲げ加工して円筒形状とし、突き合せ部１７を溶接することによって鋼管１を形成する。
【００１４】
衝撃を受ける方向２が鋼管の管軸方向４である耐軸圧潰部材用鋼管の場合には、鋼管の管軸方向４となる方向と圧延鋼板１１のヤング率が高い方向とが一致するように斜めの方向に鋼板１２を切り出す。これにより、その鋼板１２を用いて製造した鋼管は、管軸方向４のヤング率を２１５ＧＰａ以上の特性を有するものとすることができる。
【００１５】
鋼管の横方向から衝撃曲げ荷重を受ける場合には、鋼管の円周方向５となる方向と圧延鋼板１１のヤング率が高い方向とが一致するように斜めの方向に鋼板１２を切り出す。これにより、その鋼板１２を用いて製造した鋼管は、円周方向５のヤング率を２１５ＧＰａ以上の特性を有するものとすることができる。
【００１６】
以上のように構成された本発明の鋼管は、圧延鋼板１１を用いてなる溶接鋼管であり、圧延鋼板１１を管状に成形し、突合せ部７を接合した溶接鋼管である。突合せ部１７の方向は鋼管の管軸方向４と一致している。そのため、溶接部が鋼管の管軸方向に平行あるいは略平行である。また、鋼管を構成する圧延鋼板１１の圧延方向１８は鋼管の管軸方向４に対して斜めである。そのため、圧延方向と斜めのヤング率が２１５ＧＰａより大きい方向を管軸方向４とすることができ、結果として管軸方向４においてヤング率が２１５ＧＰａ以上である。また、圧延方向と斜めのヤング率が２１５ＧＰａより大きい方向を円周方向５とすることができ、この場合は結果として円周方向５においてヤング率が２１５ＧＰａ以上である。
【００１７】
次に本発明の鋼管の製造方法について説明する。
【００１８】
図３において、熱薄鋼板又は冷薄鋼板である圧延鋼板１１から、圧延鋼板でのヤング率が２１５ＧＰａ以上を有する方向の角度１５を切り出し方向１４とし、所定の幅と長さの薄鋼板１２を切り出す。切り出し方向１４は鋼板の圧延方向１８に対して斜めであり、圧延方向１８に一致する方向ではなく、圧延方向１８と直角の方向でもない。所定の幅と長さに切り出した鋼板１２はヤング率が２１５ＧＰａ以上である切り出し方向１４が鋼管１の管軸方向４となるようにロールベンドまたはプレス成形により管状に成形し、突合せ部１７を接合して鋼管１とする。接合方法としては、高周波誘導加熱方法、あるいはレーザ溶接方法を採用することができる。突合せ部１７の方向は管軸方向４と一致する。
【００１９】
本発明において、切り出し方向１４を圧延方向１８とは異なる斜め方向とする理由は、所望のヤング率に合わせて所定の長さの鋼板を歩留まり良く効率的に板取りするためである。それによって、圧延方向に直角な方向から板取りするよりもより長い鋼管を得ることができるからである。
【００２０】
図１（ｂ）に示すように衝撃を受ける方向３が鋼管１の管軸方向４と直角の方向となる場合には、鋼管１を製造する方法としては、圧延鋼板１１を管状に成形するに際し、２１５ＧＰａ以上のヤング率を有する方向と切り出し方向１４に直角の方向とが一致するように所定の幅と長さの薄鋼板１２を切り出し、切り出し方向１４と鋼管１の管軸方向４が一致するように造管することである。これによって、鋼管の円周方向５におけるヤング率を２１５ＧＰａ以上とすることができる。
【００２１】
上記のように形成された本発明の鋼管を素材としてハイドロフォーム加工を行えば、種々の形状を有する鋼部材を形成することができる。鋼管の軸方向のヤング率が２１５ＧＰａ以上となるように形成した鋼管を用いて鋼部材とした場合においては、この鋼部材を耐軸圧潰部材として用いると良好な衝撃特性を得ることができる。鋼管の円周方向５のヤング率が２１５ＧＰａ以上となるように形成した鋼管を用いて鋼部材とした場合においては、この鋼部材の横方向から衝撃曲げ荷重を受ける部材として用いると良好な衝撃特性を得ることができる。
【００２２】
【実施例】
（実施例１）
耐軸圧潰部材用鋼管を対象として、本発明を適用した。圧延鋼板から種々の切り出し方向で鋼板を切り出し、切り出した鋼板１２の切り出し方向１４が鋼管１の管軸方向４となるようにロールベンドまたはプレス成形により管状に成形し、突合せ部１７をレーザー接合して鋼管１とした。突合せ部１７の方向は管軸方向４と一致する。表１に示すように、本発明例Ｎｏ．１〜３は圧延方向に対する切り出し角度がそれぞれ３５°、４５°、６０°、比較例１は圧延方向と切り出し方向が一致している。切り出し方向（管軸方向）のヤング率を表１に示す。
【００２３】
本発明例の軸圧潰吸収エネルギー量について、比較例１を基準とした相対値を表１に示す。エネルギー吸収量は衝撃時の時間毎での部材の反力と変形移動距離から吸収エネルギーを算出している。本発明例においては、管軸方向のヤング率が２１５ＧＰａ以上であることから、優れた軸圧潰吸収エネルギー量を実現することができた。
【００２４】
【表１】
2004330242.tif 000003
【００２５】
（実施例２）
鋼管の横方向から衝撃曲げ荷重を受ける部材を対象として、本発明を適用した。圧延鋼板から種々の切り出し方向で鋼板を切り出し、切り出した鋼板１２の切り出し方向１４が鋼管１の管軸方向４となるようにロールベンドまたはプレス成形により管状に成形し、突合せ部１７をレーザー接合して鋼管１とした。突合せ部１７の方向は管軸方向４と一致する。表２に示すように、本発明例Ｎｏ．１〜３は圧延方向に対する切り出し角度がそれぞれ１２５°、１３５°、１５０°、比較例１は圧延方向と切り出し方向が一致している。切り出し方向に対して直角方向（円周方向）のヤング率を表２に示す。
【００２６】
本発明例の曲げ吸収エネルギー量について、比較例１を基準とした相対値を表２に示す。エネルギー吸収量は衝撃時の時間毎での部材の反力と変形移動距離から吸収エネルギーを算出している。本発明例においては、円周方向のヤング率が２１５ＧＰａ以上であることから、優れた曲げ吸収エネルギー量を実現することができた。
【００２７】
【表２】
2004330242.tif 000004
【００２８】
【発明の効果】
本発明は、圧延鋼板から鋼管の素材を切り出すに際して切り出し方向に配慮することにより、鋼管の管軸方向のヤング率が２１５ＧＰａ以上となる鋼管、また鋼管の円周方向のヤング率が２１５ＧＰａ以上となる鋼管とすることができ、鋼管の衝撃特性を向上して剛性の優れた鋼管とすることを可能にした。
【図面の簡単な説明】
【図１】鋼管の衝撃を受ける方向について説明する斜視図であり、（ａ）は衝撃を受ける方向が鋼管の管軸方向である場合、（ｂ）は衝撃を受ける方向が鋼管の横方向の場合である。
【図２】圧延鋼板の圧延方向からの角度とヤング率との関係を例示する図である。
【図３】本発明の鋼管を形成する状況を示す斜視図であり、（ａ）は圧延鋼板から素材としての鋼板を切り出す状況を示す図、（ｂ）は切り出した鋼板を用いて鋼管を成形する状況を示す図である。
【符号の説明】
１  鋼管
３  衝撃を受ける方向
４  管軸方向
５  円周方向
１１  圧延鋼板
１２  切り出した鋼板
１４  切り出し方向
１５  切り出し角度
１７  突き合せ部
１８  圧延方向
１９  曲げ加工
【図１】
2004330242.tif 000005
【図２】
2004330242.tif 000006
【図３】
2004330242.tif 000007